СПОСОБ И УСТРОЙСТВО ДЛЯ ИЗГОТОВЛЕНИЯ КОМПОЗИЦИОННЫХ ПРОВОЛОК С АЛЮМИНИЕВОЙ МАТРИЦЕЙ, АРМИРОВАННОЙ УГЛЕРОДНЫМИ ВОЛОКНАМИ

1. Способ производства композиционных проволок с алюминиевой матрицей, армированной углеродными волокнами, путем протягивания углеродных волокон через расплавленную соль и расплавленный алюминий, отличающийся тем, что расплавленный алюминий и расплавленная соль пространственно разделены, и углеродные волокна протягивают сначала через расплавленную соль, а затем через расплавленный алюминий, отделенный от нее.
2. Способ по п. 1, отличающийся тем, что в нем применяют температуру от 700°С до 900°С.
2
6
3. Способ по п. 1, отличающийся тем, что расплавленная соль представляет собой гексафтортитанат калия (KTiF), растворенный в расплавленном щелочном галоиде.
2
6
4. Способ по п. 3, отличающийся тем, что расплавленная соль представляет собой эквимолекулярную смесь хлорида натрия (NaCl) и хлорида калия (КСl), содержащую 10-20 мас.% KTiF.
5. Способ по п. 1, отличающийся тем, что в нем применяют атмосферу воздуха при давлении 1 бар (0,1 МПа) или атмосферу инертного газа при давлении 1 бар (0,1 МПа).
6. Способ по п. 1, отличающийся тем, что продолжительность пребывания углеродных волокон в расплавленной соли и расплавленном алюминии равна или превышает определенное критическое значение, квадратично возрастающее с увеличением диаметра жгута углеродных волокон.
7. Способ по п. 6, отличающийся тем, что для жгута углеродных волокон диаметром 2 мм упомянутая критическая продолжительность пребывания составляет приблизительно 6 с.
8. Устройство для производства композиционных проволок с алюминиевой матрицей, армированной углеродными волокнами, основными частями которого являются нагреваемые емкости для вмещения расплавленной соли 3 и расплавленного алюминия 4, и подающая бобина 5 и приемная бобина 6, предназначенные для перемещения углеродных волокон, отличающееся тем, что емкость (1а) расплавленной соли и емкость (1b) расплавленного алюминия пространственно разделены и предпочтительно соединены керамической трубкой 7, предназначенной для направления перемещения углеродных волокон 2.